Brevet FR2516929A1 — publié le 19830527

i La présente invention a pour objet une compo- sition d'élastomère souple à base d'épichlorhydrine. De façon plus précise, elle concerne des com- positions d'élastomère à base d'homopolymère d'épi- chlorhydrine ou de copolymère d'épichlorhydrine et d'oxyde d'éthylène, présentant des propriétés amélio- rées par rapport aux élastomères de ce type connus ac- tuellement, en particulier en ce qui concerne leur ré- sistance aux fluides hydrauliques sous pression, à des températures supérieures à 120 C. On sait que les élastomères à base d'épichlo- rhydrine ont d'excellentes propriétés chimiques et phy- siques, en particulier une résistance aux fluides hy- drauliques supérieure à celle des élastomères réputés comme étant résistants tels que les caoutchoucs nitri- les, les caoutchoucs acryliques et les néoprènes, une résistance à l'ozone équivalant à celle du meilleur de ces trois élastomères et une excellente tenue à la cha- leur. Cependant, les compositions d'élastomères à base d'épichlorhydrine connues actuellement ne permet- tent pas d'obtenir des élastomères présentant à des températures supérieures à 120 C, des propriétés élas- tiques et une-résistance au déchirement satisfaisantes, notamment lorsqu'ils doivent être utilisés en présence d'huile. Les compositions d'élastomères connues ac- tuellement comprennent généralement l'homopolymère ou un copolymère d'épichlorhydrine, une charge renfor- gante constituée par du noir de carbone, des accepteurs d'acide tels que le stéarate de zinc et le minium, un agent de protection tel que le dibutyl dithiocarbamate de nickel et elles sont vulcanisées vers 150 C au moyen d'agents vulcanisants tels que les dérivés de la thiou- rée. De telles compositions présentent l'inconvé- nient de renfermer des constituants toxiques tels que les dérivés de plomb et de thiourée et d'être diffici- les à manipuler car elles adhèrent au cylindre lors du laminage; de plus, elles corrodent les moules lors de la vulcanisation à la presse. La présente invention a précisément pour ob- jet une composition d'élastomère souple à base d'épi- chlorhydrine qui pallie les inconvénients précités, qui présente par ailleurs une bonne tenue sous rayonnements ionisants, et qui convient notamment pour la fabrica- tion de sacs de moulages tenant à une pression de 2000 bars et à une température de 140 C en présence d'huile tout en restant souples. A cet effet, la composition d'élastomère se- lon l'invention comprend: parties en poids d'homopolymère ou de copolymère d'épichlorhydrine, 0,5 à 20, de préférence 1 à 10 parties en poids, d'un agent plastifiant, 1 à 150, de préférence 1 à 50 parties en poids, d'une charge renforçante constituée par un noir de carbone de moyenne structure, peu aggloméré, ayant une dimen- sion moyenne de particules de 200 à 280 microns, et un indice d'absoption d'iode NFT 45-111 de 115 à 127 mg/g, un indice d'absorption de dibutyl phtalate NFT 45-122 de 108 à 120 cm 3/10 Og et une masse volumi- que apparente NFT 45-151 de 295 à 395 Kg/m 3, 0,5 à 7,5, de préférence 1 à 4 parties en poids, d'un premier accepteur d'acide constitué par un sel métal- lique d'un acide carboxylique comportant au moins 8 atomes de carbone, 0, 5 à 7,5 parties en poids d'un second accepteur d'acide constitué par un oxyde, un hydroxyde ou un sel métallique, 0,5 à 5,5 parties en poids d'au moins un agent de protection choisi dans le groupe des composés organi- ques à cycles aromatiques conjugués contenant des fonc- tions amine ou phénol et des sels métalliques de di- thiocarbamate d'alkyle ou d'aryle, et 0,5 à 5,5, de préférence 0,5 à 3 parties en poids, d'un agent de vulcanisation. Grâce à la présence dans cette composition d'un noir de carbone présentant les caractéristiques précitées, on améliore la résistance au déchirement de l'élastomère et on améliore sa résistance au vieillis- sement en conservant la souplesse, par exemple une con- trainte de traction à 300 % d'allongement faible, même après vieillissement à l'air ou dans différentes huiles aliphatiques à des températures de 1400 C ou plus. Les noirs de carbone susceptibles de convenir sont les noirs ISAF classés selon les normes ASTM D 2516 et AFNOR NFT 45 103 dans les séries N 200 à N 300 Ces noirs au four qui présentent une bonne ré- sistance à l'abrasion et au déchirement et un indice de structure relativement élevé, possèdent les caracté- ristiques définies précédemment et peuvent être utili- sés dans la composition d'élastomère de l'invention. De tels noirs présentent par rapport à l'em- ploi d'un noir du type RAF un écart avec l'IR Bn 04 sur la contrainte à 300 % d'allongement: de -0,52 à -0,72 M Pa après 15 minutes de vulcanisa- tion, et de -0,63 à -0,83 M Pa après 30 minutes de-vulcanisa- tion. Selon l'invention, le copolymère d'épichlo- rhydrine susceptible d'être utilisé est le copolymère d'épichlorhydrine et d'oxyde d'éthylène. Selon une caractéristique avantageuse de la composition d'élastomère de l'invention, l'agent de vulcanisation est constitué soit par une polyamine ali- phatique, alicyclique ou aromatique, soit par un carba- mate de diamine. En effet, bien qu'on puisse utiliser d'autres agents de vulcanisation, par exemple, des imidazolines ou des agents aminés contenant du soufre tels que l'éthylène thiourée ( 2-mercaptoimidazoline) et la 2,4,6trimercapto-S-triazine, on a trouvé que de meil- leurs résultats sont obtenus lorsqu'on utilise une pol- yamine ou un carbamate de diamine tel que le carbamate d'hexaméthylène diamine ou le carbamate d'éthylène dia- mine. L'emploi de ces agents de vulcanisation per- met en particulier d'améliorer la résistance au vieil- lissement à l'air des élastomères de l'invention; par ailleurs ces agents ne présentent pas la toxicité de certains produits utilisés antérieurement tels que les dérivés de la thiourée. Selon une autre caractéristique avantageuse, la composition d'élastomère de l'invention comprend deux agents de protection constitués, d'une part, par un composé organique à cycles aromatiques conjugués contenant des fonctions amine ou phénol et, d'autre part, par un sel métallique de dithiocarbamate d'alkyle ou d'aryle. -Ceci permet en particulier de limiter à un degré inférieur la teneur en accepteur d'acide de la composition d'élastomère Or, dans la plupart des cas, on utilise de l'oxyde de-plomb Pb 304 qui est toxique comme accepteur d'acide Aussi, l'emploi de deux agents de protection est particulièrement intéressant pour li- miter les problèmes de toxicité Par ailleurs, ceci permet d'améliorer également la résistance au vieillis- sement des élastomères. Le rôle de ces agents de protection est d'éviter l'action de l'oxygène, de l'ozone ou de la lumière, qui conduit dans la plupart des cas à une dé- gradation de l'élastomère et à la formation de craque- lures. Généralement, on utilise dans ce but des sels métalliques de dithiocarbamate d'alkyle, des composés aminés ou des dérivés phénoliques. A titre de composés aminés susceptibles d'être utilisés, on peut citer la N-isopropyl N'-phényl p-phénylènediamine (IPPD), la N(diméthyl-l,3 butyl)N'- phényl p-phénylènediamine, la bis(alpha, alpha-dimé- thylbenzyl)4,4 '-diphénylamine (DPPD), la diphénylamine octylée et la triméthyl-2,2,4 dihydro-l,2 quinoléine polymérisée. A titre de dérivés phénoliques susceptibles d'être utilisés, on peut citer le méthylène bis-dimé- thyl-4,6 phénol, le 2,2 'bis méthyl-4 (méthyl-1 cyclohe- xyl)-6 phénol ' Selon l'invention, lorsque l'on utilise deux agents de protection, on utilise avantageusement comme premier agent de protection un sel métallique d'un di- thiocarbamate d'alkyle ou d'aryle de formule: R | 3 /' NC El M dans laquelle R 3 est un radical alkyle ou aryle, et M est un métal choisi dans le groupe comprenant le so- dium, le potassium, le bismuth, le cadmium, le cuivre, le plomb, le sélénium, le tellure et le zinc. A titre d'exemple, le radical R 3 peut être un groupe méthyle, éthyle, propyle, butyle ou benzyle. De préférence, ce premier agent de protection est le dibutyl dithiocarbamate de nickel (NBC). Dans le cas ou l'on utilise deux agents de protection, le second agent de protection est avanta- geusement choisi parmi les composés suivants: la N-isopropyl N'-phényl pphénylènediamine (IPPD), bis, (alpha, alpha-diméthylbenzyl)4,4 'diphénylamine (DPPD), le produit connu sous la marque PERMANAX WSP, c'est- à-dire le dihydroxy-2,2 ' di (méthyl-l cyclohexyl)- 3,3 '-diméthyl-5,5 ' diphénylméthane, la triméthyl-2,2,6 dihydro-l,2 quinoléine polyméri- sée (Flectol H). La composition d'élastomère de l'invention comprend généralement un agent plastifiant. A titre d'agents plastifiants susceptibles d'être utilisés, on peut citer les composés de formu- le: R 1 -(CH 2)n COOR dans laquelle R 1 est un groupe alkyle, R 2 est un groupe alkyle hydroxylé dérivé d'un polyalcool aliphatique ou un atome d'hydrogène, et N est un nombre entier supé- rieur à 7, ou les composés de formule: R 200 C-(CH 2)n COOR dans laquelle R 2 est un groupe alkyle hydroxylé dérivé d'un polyalcool aliphatique ou un atome d'hydrogène, et N est un nombre entier supérieur à 7. Généralement, les radicaux R 1 et R 2 ont de O à 8 atomes de carbone A titre d'exemple de radicaux R 1 susceptibles d'être utilisés, on peut citer les radi- caux méthyle, éthyle, etc A titre de radicaux R 2 susceptibles d'être utilisés, on peut citer les radicaux dérivés du glycé- rol, du pentaérythritol, du sorbitol, etc De préférence, on utilise comme plastifiant, l'acide stéarique qui présente, par ailleurs, l'avanta- ge de solubiliser l'oxyde de plomb Pb 304 lorsqu'on uti- lise ce dernier comme accepteur d'acide et de faciliter la mise en oeuvre de la composition d'élastomère. Enfin, la composition de l'invention com- prend également un premier et un second accepteurs d'acide qui ont pour fonction de capter l'acide chlo- rhydrique qui se dégage lors de la réaction de vulcani- sation, dégagement qui est néfaste car il conduit à un encrassage des moules. Des oxydes, des carbonates, des sels d'acide carboxylique ou des phosphates de métaux des groupes II et IV de la classification périodique des éléments peu- vent être utilisés dans ce but. De préférence, selon l'invention, on utilise comme premier accepteur d'acide un sel d'acide carboxy- lique d'un métal du groupe II ou du groupe IV, tel que le stéarate de zinc, de calcium de plomb, ou de magné- sium, et comme second accepteur d'acide un oxyde ou un hydroxyde de calcium, de magnésium, de zinc ou de plomb, de préférence du minium, soit de l'oxyde de plomb Pb 304 Généralement, le rapport pondéral entre le premier et le second accepteur d'acide est de 1/15 à /1. Selon un mode préféré de réalisation de l'in- vention, la composition d'élastomère comprend: 100 parties en poids d'un homopolymère d'épichlorhy- drine, 1 à 10 parties en poids d'acide stéarique, 1 à 50 parties en poids d'une charge renforçante constituée par du noir de carbone de moyenne structu- re, peu aggloméré, ayant une dimension moyenne de particules de 200 à 280 microns, et, un indiced'ab- sorption d'iode NFT 45-11 de 115 à 127 mg/g, un indice d'absorption de dibutyl phtalate NFT 45-122 de 108 à cm 3/l O Og et une masse volumique apparente NFT 45-151 de 295 à 395 Kg/m 3, 1 à 4 parties en poids de stéarate de zinc, de cal- cium ou de magnésium, 0,5 à 7,5 parties en poids d'oxyde de plomb Pb 304, 0,5 à 5,5 parties en poids au total, d'un premier agent de protection constitué par du dibutyl dithio- carbamate de nickel et d'un second agent de protec- tion choisi parmi la N-isopropyl N'-phényl p-phénylè- nediamine (IPPD), la bis (alpha, alpha-diméthyl-ben- zyl)4,4 ' diphénylamine (DPPD), la triméthyl-2,2,4 dihydro-l,2 quinoléine polymérisée (Flectol H) et le dihydroxy-2,2 ' di (méthyl-1 cyclohexyl)-3,3 '-dimé- thyl-5,5 ' diphénylméthane (Permanax WSP), et 0,5 à 3 parties en poids d'un agent de vulcanisation constitué par du carbamate d'hexaméthylène diamine. Les compositions d'élastomère de l'invention peuvent être mises sous la forme de feuilles ou autres, par les procédés classiques utilisés habituellement dans le domaine des caoutchoucs. Généralement, on mélange l'homopolymère ou le copolymère d'épichlorhydrine avec l'agent plasti- fiant, les deux accepteurs d'acide, le ou les agents de protection, puis on ajoute le noir de carbone et l'agent de vulcanisation, et on met le mélange sous la forme voulue, par exemple sous la forme de feuilles avant de le vulcaniser par chauffage à des températures de l'ordre de 160 C. D'autres caractéristiques et avantages de l'invention apparaîtront mieux à la lecture des exem- ples suivants donnés bien entendu à titre illustratif et non limitatif. Exemple 1 On malaxe un homopolymère d'épichlorhydrine vendu par la firme Goodrich sous la marque HYDRIN 100, ayant une viscosité intrinsèque de 1,4 dl/g, en utili- sant un mélangeur à cylindres dont le cylindre arrière tourne à 30 tours par minute et le cylindre avant à 22 tours par minute, la température des cylindres étant de + 500 c. Après deux minutes de malaxage, on introduit le quart de la dose de plastifiant constitué par de l'acide stéarique, puis simultanément le premier accep- teur d'acide constitué par du stéarate de zinc, le se- cond accepteur d'acide constitué par du minium et les deux agents de protection constitués respectivement par la N-isopropyl-N' phényl pphénylènediamine (IPPD) et le dibutyl dithiocarbamate de nickel (NBC). On ajoute ensuite par petites fractions le noir de carbone constitué par le produit vendu sous la marque ISAF N 220 sous forme de mélange avec le reste de l'acide stéarique, puis l'agent de vulcanisation constitué par le carbamate d'hexaméthylène diamine ven- du par la firme Dupont de Nemours sous la marque DIAK N 01, puis on effectue trois passages au fin. On prépare ensuite à partir de la composition élastomère ainsi obtenue des feuilles que l'on soumet à une vulcanisation pendant 40 minutes à 1601 C. On détermine ensuite les propriétés en trac- tion et la dureté shore A en utilisant pour les essais de traction les normes AFNOR NFT 46 002. On procède également à des essais de vieil- lissement accélérés effectués à l'air à une température de 140 C pendant 24 h, puis à 1400 C dans une huile de synthèse aliphatique de la firme MOBIL référencée 1, pendant 24 h. Après vieillissement dans l'air et après vieillissement dans l'air et dans l'huile, on détermine également les propriétés en traction et la dureté Shore 1 dans les mêmes conditions que précédemment pour vérifier les propriétés des feuilles après vieillisse- ment. Les quantités de produit utilisées et les ré- sultats obtenus sont donnés dans le tableau l annexé. Exemple 2 On procède comme dans l'exemple 1, en utili- sant les mêmes constituants et les mêmes quantités mais en remplaçant les 2,5 parties de IPPD par 2,5 parties de bis (alpha, alpha-diméthyl-benzyl) 4, 4 '-diphényla- mine (DPPD). On soumet également les feuilles obtenues aux essais mécaniques de traction et de dureté dans les mêmes conditions que celles de l'exemple 1 Les résul- tats obtenus sont donnés dans le tableau 1. Exemple 3 On procède comme dans l'exemple 1 en utili- sant les mêmes constituants et les mêmes quantités mais en remplaçant les 2,5 parties de IPPD par 2,5 parties de dihydroxy-2,2 ' di (méthyl-l cyclohexyl)-3,3 '-dimé- thyl-5,5 ' diphénylméthane (PERMANAX WSP). On détermine les propriétés mécaniques en traction et la dureté Shore dans les mêmes conditions que celles de l'exemple 1. Exemple 4 On opère comme dans l'exemple 1, en utilisant les mêmes constituants et les mêmes quantités, sauf pour l'acide stéarique, le stéarate de zinc et les noirs de carbone On détermine également les propriétés en traction et la dureté Shore dans les mêmes condi- tions que celles de l'exemple 1 Les résultats obtenus sont donnés dans le tableau 1. Exemple comparatif n 5 On opère comme dans l'exemple 1, mais sans utiliser d'acide stéarique et d'IPPD On modifie, par ailleurs, les proportions de minium et de noir de car- bone utilisées, et on remplace l'agent de vulcanisation DIAK n l par de l'éthylène thiourée qui est un produit vendu sous la marque NA 22 par Dupont de Nemours On détermine également les propriétés en traction et la dureté Les résultats obtenus sont donnés dans le ta- bleau 1. Exe__mples comparatifs n_ 6 et 7 il On opère comme dans l'exemple 1 mais en rem- plaçant les noirs de carbone ISAF (N 220) par du noir FEFN 550 qui est un noir à basse structure (particules de 550 microns) plus aggloméré que le noir ISAF (N 220) et moins renforçant, dans l'exemple comparatif n'6, et du noir HAFN 375 qui est un noir intermédiaire entre le noir ISAF et le noir FEFN, dans l'exemple comparatif n'7 Par ailleurs, on modifie certains constituants et on utilise les quantités données dans le tableau 1 On détermine également les propriétés en traction et la dureté Shore dans les mêmes conditions que celles de l'exemple 1 Les résultats obtenus sont donnés dans le tableau 1. Au vu de ce tableau, on constate en comparant les résultats obtenus dans l'exemple 4 et dans l'exem- ple comparatif N 07 que la présence de noir ISAF permet d'améliorer les propriétés élastiques de l'élastomère après vieillissement dans l'air et dans l'huile pendant 24 heures à 1400 C. Par ailleurs, en comparant les résultats ob- tenus dans les exemples 1 et 5, on constate que le choix de l'agent de vulcanisation et le fait d'utiliser simultanément du minium et de l IPPD permet d'améliorer également les propriétés élastiques de l'élastomère après vieillissement à l'air et vieillissement à l'hui- le. Enfin, il y a lieu de noter que les composi- * tions obtenues dans les exemples comparatifs n 5 et 6 sont difficiles à malaxer et ont tendance à coller sur le cylindre arrière du mélangeur. Exemples 8 à 12 On opère dans les mêmes conditions que celles de l'exemple 1 mais en utilisant les constituants et les quantités données dans le tableau 2 On soumet les feuilles obtenues aux mêmes essais de traction et de dureté avant et après vieillissement Les résultats ob- tenus sont donnés dans le tableau 2 annexé. Exemples comparatifs 13 à 15 -on opè,re comme dans l'exemple 1, mais en uti- lisant les quantités et les constituants donnés dans le tableau 2. On soumet les feuilles obtenues aux essais de traction et de dureté, avant et après vieillissement, comme dans l'exemple 1. Les résultats obtenus sont donnés dans le ta- bleau 2. Les résultats du tableau 2 confirment égale- ment que: le fait d'utiliser un autre noir de carbone que le noir ISAF ne permet pas d'obtenir des propriétés élastiques satisfaisantes après vieillissement dans l'air et dans l'huile (voir exemples 13 et 14); le fait d'utiliser un second agent de protection constitué par de l VIPPD ou du Flectol H permet d'ob- tenir des propriétés élastiques satisfaisantes en utilisant une quantité moindre de minium (rapprocher les résultats de l'exemple ll des résultats des exem- ples 8 à 10); et que le fait d'utiliser comme agent de vulcanisation une polyamine telle que Diak N O l permet d'obtenir des résultats améliorés (comparer les résultats obtenus dans les exemples 10 et 12). TABLEAU i Composition _______l Ees Exemples comparatifs ________________ (partiesenpoids) i 2 ___ ___ 3 _ 4 _ _ 6 t 4 rie Hydrin 100) 100 10 2 O lioo i 005 1006 70 Plastifiant Acide stéarique 4 4 4 j 2 i 1 er accepteur Sért ezn d'acide Sért ezn Retardateur F (anhydride phtalique) i 2 eme accepteurMinium 2,5 2 e 5 2,5 2,5 7,5 2,5 d'acide IPPD 1) 2,'5 2,5 5 2,5 DPPO 2) 2,5 Agent de Permanax WSP 3) 2,5 protection NBC 4) 111111 Agent de NA 22 5) 1, 5 1,5 vulcanisation Diak n Il 6) 0,75 0,75 0,75 0,75 0,75 Noir FEFN 550 50 Charge Noir HAFN 375 40 Noir ISAF N 220 30 30 30 40 40 1) IPPD: Nisopropyl N'-phényl p-phénylène diamine 2) DPPD: bis(alpha, alphadimêthylbenzyl)4,4 ' diphéinylamine 3) Permanax WSP: dihydroxy-2,2 ' di (méthyl-1 cyclohexyl)-3,3 '-diméthyl-5,5 ' diphénylm 6thane 4) NBC: dibutyl dithiocarbamate de nickel vendu par E I Dupont de Nemours ) NA 22: éthylène thiaurée 6) Diak n Il: carbamnate d'hexa_ méthylène diamine. O\ N% ri H- TA B LE A U 1 (suite) Propriétés mécaniques Exemples Exemples comparatifs 1 2 3 4 5 6 7 Résistance à la traction (M Pa) 18,7 15,3 15,7 15,3 21,7 10,1 9,5 Contrainte à 300 % d'allonge 6 5,3 5,7 9,4 13,4 3,2 9,2 Tel quel ment (M Pa) Allongement à la rupture (%) 900 905 810 610 530 1040 397 Dureté Shore A 61 57 59 72 69 54 74 Résistance à la traction 16,3 16,1 11,9 17,2 26,8 7,8 10,7 Vieillissement Contrainte à 300 % d'allonge 7,6 7,1 6 14,1 10,7 24 h à 140 C ment (M Pa) Allongement à la rupture (%) 720 770 717 420 285 275 318 Dureté Shore A 64 61 62 80 79 75 75 Résistance à la traction (M Pa) 14,3 11,7 9,1 13,3 13,5 5,5 1,6 + Vieillissement Contrainte à 300 %/ d'allonge 9 6,3 5,6 12, huile 24 h à 140 C ment (M Pa) Allongement à la rupture (%) 500 623 571 325 110 60 O Dureté Shore A 60 52 54 75 82 81 61 _ _ - _, ___, 6 Cu cqr O" %, r-i TABLEAU 2 Composition' Exemples Exemples comparatifs __________ (parties en poids)8 J 9 J 10 j il 12 1 13 1 14 Momopolymere cr Plastifiant 1 er accepteur d'acide 2 ème accepteur d'acide Agent de protection Noir de carbone Agent de vulcanisation Epichlorhydrine (Hydrin 100) Acide stéarique Stéarate de zinc Stéarate de calcium Minium Permanax (IPPD) 115 1) Flectol H 2) NBC 3) Noir ISAF Noir FEF NA 22 F 4) Diak n Il 5) 2,5 2,5 0,75 2,5 2,5 0,75 2,5 2,5 0,75 0,75 2,5 2,5 1,5 2,5 2,5 1,5 1,5 1 > IPPD: N-isopropyl N'-phényl p-phénylène diamine 2) Flectol H: triméthyl-2,2,6 dihydro 1,2 quinoliîne polymérisée 3) NBC: dibutyl dithiocarbarnate de nickel vendu par E I Dupont de Nemours 4) NA 22 F; éthylène thiourée encapsulée ) Diak n Il: carbamate d'hexaméthiylène'diamine C%j Ln 0 % ch J 01 % no %. TABLEAU 2 (suite) Lf_ O Cu Propriétés mécaniques Exemples Exemples comparatifs 8 9 10 i 111 12 13 14 Résistance à la traction (M Pa)17,7 18,9 17,8 18 19,8 13,2 12,7 Contrainte à 300 % d'allonge 6,9 8,7 7,3 8,4 7,7 7 9,1 Tel quel ment (M Pa) Allongement à la rupture (%) 811 711 787 714 796 728 505 Dureté Shore A 59 62 61 63 62 59 61 Résistance à la traction (M Pa) 16,1 16,3 14,6 18, 3 17,4 12,5 14,8 Vieillissement Contrainte à 300 % d'allonge 8,4 10 9,2 11,5 15,7 6,1 13,4 Air 24 h + 140 "C ment (M Pa). Allongement à la rupture (%) 652 579 520 520 339 324 357 Dureté Shore A 60 59 62 65 65 55 50 Résistance à la traction (M Pa) 12,3 8,3 11,8 11,9 9, 7 12,1 13,2 Vieillissement Contrainte à 300 % d'allonge- ment (M Pa) 8,8 6,6 9,8 8,8 7,1 Air 24 h + 140 C Allongement à la rupture (%) 465 420 460 405 455 296 291 + Huile 24 h + 140 C Dureté Shore A 60 55 50 55 60 65 50 H REVENDICATIONS 1 Composition d'élastomère, caractérisée en ce qu'elle comprend: parties en poids d'homopolymère ou de copolymére d'épichlorhydrine, 0,5 à 20 parties en poids d'un agent plastifiant, 1 à 150 parties en poids d'une charge renforçante constituée par un noir de carbone de moyenne structu- re, peu aggloméré, ayant une dimension moyenne de particules de 200 à 280 microns, un indice d'absorp- tion d'iode de 115 à 127 mg/g, un indice d'absorption de dibutyl phtalate de 108 à 120 cm 3/10 Og et une mas- se volumique apparente de 295 à 395 Kg/m 3, 0,5 à 7,5 parties en poids d'un premier accepteur d'acide constitué par un sel métallique d'un acide carboxylique comportant au moins 8 atomes de carbone, 0,5 à 7,5 parties en poids d'un second accepteur d'acide constitué par un oxyde, un hydroxyde ou un sel métallique, 0,5 à 5,5 parties en poids d'au moins un agent de protection choisi dans le groupe des composés organi- ques à cycles aromatiques conjugués, contenant des fonctions amines ou phénol et des sels métalliques de dithiocarbamate d'alkyle ou d'aryle, et 0,5 à 5,5 parties en poids d'un agent de vulcanisa- tion. 2 Composition selon la revendication 1, ca- ractérisée en ce qu'elle comprend: parties en poids d'homopolymère ou de copolymère d'épichlorhydrine, 1 à 10 parties en poids d'un agent plastifiant, 1 à 50 parties en poids dudit noir de carbone, 1 à 4 parties en poids dudit premier accepteur d'aci- de, 0,5 à 7,5 parties en poids dudit second accepteur d'acide, 0,5 à 5,5 parties en poids du ou desdits agents de protection, et 0,5 à 3 parties en poids d'un agent de vulcanisation. 3 Composition selon l'une quelconque des re- vendications 1 et 2, caractérisée en ce que l'agent de vulcanisation est constitué par une polyamine aliphati- que, alicyclique ou aromatique ou par un carbamate de diamine. 4 Composition selon la revendication 3, ca- ractérisée en ce que l'agent de vulcanisation est le carbamate d'hexaméthylène diamine. Composition selon l'une quelconque des re- vendications 1 à 4, caractérisée en ce qu'elle comprend deux agents de protection constitués, d'une part, par un composé organique à cycles aromatiques conjugués contenant des fonctions amine ou phénol et d'autre part, par un sel métallique de dithiocarbamate d'alkyle ou d'aryle. 6 Composition selon l'une quelconque des re- vendications 1 à 5, caractérisée en ce que l'agent plastifiant répond à la formule: 1 2 R 1 -(CH 2)n COOR dans laquelle Ri est un groupe alkyle, R 2 est un groupe alkyle hydroxylé dérivé d'un polyalcool aliphatique ou un atome d'hydrogène, et N est un nombre entier supé- rieur à 7. 7 Composition selon l'une quelconque des re- vendications 1 à 5, caractérisée en ce que l'agent plastifiant répond à la formule: R 200 C -(CH 2)n COOR 2 dans laquelle R 2 est un groupe alkyle hydroxylé dérivé d'un polyalcool aliphatique ou un atome d'hydrogène, et N est un nombre entier supérieur à 7. 8 Composition selon la revendication 6, ca- ractérisée en ce que l'agent plastifiant est l'acide stéarique. 9 Composition selon l'une quelconque des re- vendications 1 à 8, caractérisée en ce que le premier accepteur d'acide est le stéarate de zinc, de calcium, de plomb ou de magnésium. 19 Composition selon l'une quelconque des revendications 1 à 9, caractérisée en ce que le second accepteur d'acide est un oxyde ou un hydroxyde de cal- cium, de magnésium, de zinc ou de plomb. 11 Composition selon la revendication 10, caractérisée en ce que le second accepteur d'acide est l'oxyde de plomb Pb 304. 12 Composition selon l'une quelconque des revendications 1 à 11, caractérisée en ce que l'agent de protection est un sel métallique d'un dithiocarbama- te d'alkyle ou d'aryle de formule: p 3 1 dans laquelle R 3 est un radical alkyle ou aryle, et M est un métal choisi dans le groupe comprenant le so- dium, le potassium, le bismuth, le cadmium, le cuivre, le plomb, le sélénium, le tellure et le zinc. 13 Commosition selon l'une quelconqrue des revendications 1 à 11, caractérisée en ce que l'agent de protection est le dibutyl dithiocarbamate de nickel. 14 Composition selon l'une quelconque des revendications 1 à 13, caractérisée en ce que l'agent de protection est choisi parmi la N-isopropyl N'-phényl p-phénylènediamine (IPPD), la bis (alpha, alpha-dimé- thyl benzyl) 4,4 '-diphénylamine (DPPD), le dihydroxy- 2,2 ' di (méthyl-1 cyclohexyl)-3,3 '-diméthyl-5,5 ' di- = -, phénylméthane (PERMANAX WSP) et la triméthyl 2,2,6 di- hydro-l,2 quinoléine polymérisée (Flectol H). Composition d'élastomère selon la reven- dication 1, caractérisée en ce qu'elle comprend: 100 parties en poids d'un homopolymère d'épichlorhy- drine, 1 à 10 parties en poids d'acide stéarique, 1 à 50 parties en poids d'une charge renforçante constituée par du noir de carbone de moyenne structu- re, peu aggloméré, ayant une dimension moyenne de particules de 200 à 280 microns, un indice d'absorp- tion d'iode de 115 à 127 mg/g, un indice d'absorption de dibutyl phtalate de 108 à 120 cm 3/10 Og et une mas- se volumique apparente de 295 à 395 kg/m 3, 1 à 4 parties en poids de stéarate de zinc, de cal- cium ou de magnésium, 0,5 à 7,5 parties en poids d'oxyde de plomb Pb 304, 0,5 à 5,5 parties en poids au total d'un premier agent de protection constitué par du dibutyl dithio- carbamate de nickel et d'un second agent de protec- tion choisi parmi la N-isopropyl N'-phényl p-phénylè- nediamine (IPPD), bis (alpha, alpha-diméthyl-ben- zyl)4,4 ' diphénylamine (DPPD) de la triméthyl-2,2,4 dihydro-l,2 quinoléine polymérisée (Flectol H) et du dihydroxy-2,2 ' di (méthyl-l cyclohexyl)-3,3 '-dimé- thyl-5,5 ' diphénylméthane (PERMANAX WSP), et 0,5 à 3 parties en poids d'un agent de vulcanisation constitué par du carbamate d'hexaméthylène diamine.